(57)【特許請求の範囲】
【請求項１】
内輪および外輪と、この内輪および外輪間に介在する複数の転動体と、該転動体を保持する保持器とを備えた転がり軸受であって、
該転動体の周囲にパーフルオロポリエーテル油を基油とし、フッ素樹脂粉末を増ちょう剤とするフッ素系潤滑グリースが封入され、
前記保持器が、セミ架橋型または直鎖型のポリフェニレンサルファイド樹脂と、芳香族トリカルボン酸無水物またはその誘導体とジアミンまたはその誘導体とから製造されるポリアミドイミド樹脂との混合樹脂を主成分とする樹脂混合物を射出成形して得られた保持器であることを特徴とする転がり軸受。
【請求項２】
前記ポリアミドイミド樹脂が、芳香族トリカルボン酸無水物およびジイソシアネートから製造されるものであることを特徴とする請求項１記載の転がり軸受。
【請求項３】
前記樹脂混合物において、前記ポリアミドイミド樹脂の前駆体を用いる、または、第３成分としてイソシアネート化合物を含むことを特徴とする請求項１または請求項２記載の転がり軸受。
【請求項４】
前記混合樹脂において、前記ポリアミドイミド樹脂の配合割合が５〜６５容量％であることを特徴とする請求項１、請求項２または請求項３記載の転がり軸受。
【請求項５】
前記ポリアミドイミド樹脂が、下記の化１０のいずれかで示されるものであることを特徴とする請求項１ないし請求項４のいずれか一項記載の転がり軸受。
【化１０】
0004732992.tif 000020
【発明の詳細な説明】
【技術分野】
【０００１】
本発明は高温用転がり軸受に関し、特に高温度で使用される自動車などの電装補機や電子写真装置の定着部に好適に用いられるフッ素系の高温用潤滑グリースが封入された転がり軸受に関する。また、真空中などグリース封入量が比較的少なく、境界潤滑条件で使用される転がり軸受に関する。
【背景技術】
【０００２】
転がり軸受には、潤滑性を付与するために潤滑グリースが封入される。この潤滑グリースは主成分として基油と増ちょう剤とを混練して得られ、基油としては鉱油やエステル油、シリコーン油、エーテル油等の合成油が、また増ちょう剤としてはリチウム石けん等の金属石けんやウレア化合物等が一般的に使用されている。また、潤滑グリースに必要に応じて酸化防止剤、錆び止剤、金属不活性剤、粘度指数向上剤などの各種添加剤が配合されている。
【０００３】
近年、自動車の小型化、軽量化および静粛性向上の要求に伴って自動車電装品の小型化、軽量化、静粛性向上、エンジンルーム内の密閉化が図られているが、その一方で電装品の性能には高出力・高効率化が求められている。転がり軸受に封入される潤滑グリースの寿命は、通常、軸受自体の疲労による使用寿命より短いため、軸受自体の寿命は潤滑グリース寿命に依存することになる。そのためこれら電装補機に用いられる潤滑グリースもウレア系潤滑グリース以上の高温に耐えるものでなければならない。
従来200℃付近の高温になるファンクラッチに用いられる転がり軸受の封入グリースには、増ちょう剤としてフッ素樹脂粉末を用い、基油にパーフルオロポリエーテル（以下、ＰＦＰＥと記す）油を用いた耐熱性に優れるフッ素系潤滑グリースが使用されている。
【０００４】
また、一般に電子写真装置を用いた複写機や印刷機（プリンター）などの定着部には、定着ローラなどを回転自在に支持するためにロール用転がり軸受が多用されている。この定着部には、紙に帯電して付着したトナーを最高250℃程度の高温で加圧することによって、紙に定着する部位であり、定着部のロール支持転がり軸受は高温で使用されることが多い。特に、ヒートロールは中空軸の内側にヒータをいれ、内側から熱するために、軸受も200℃をこえる温度で使用されることがある。またヒートロール支持転がり軸受は軸受部の温度を下げるため樹脂製の断熱スリーブを介して使用されることもあるが、それでも輻射熱で軸受端面の温度は 200℃近くになることがある。従来、このような高温条件で使用されるころがり軸受の封入グリースには、高温での劣化が少なく、長い寿命が得られるフッ素系グリースが使用されている。
また、一般に潤滑剤は真空にさらされると、基油の蒸気圧が高いため基油が蒸発する。そのため真空度が上がらなかったり、真空チャンバーや真空機器内に設けられた計測機器を汚染し不具合を生じる。その対応として真空中で使用される転がり軸受の潤滑にはフッ素系グリースが多く用いられてきた。
【０００５】
これらのフッ素系グリースは十分な量が存在する場合は良好な潤滑性を発揮するが、転がり接触部や、すべり部への供給が不足し境界潤滑となる場合は、基油であるＰＦＰＥ油と軸受材料である鋼（鉄）とが反応し基油の分解とともに鋼の摩耗が生じ短寿命となる。この反応は、特に保持器と転動体間の滑り部で著しく、長時間運転すると転動体表面が腐食され、摩耗が大きくなる。また、この反応によりＰＦＰＥ油自体が劣化し、消費されるため、利用できる潤滑剤の量が著しく減少し、これらが相乗して転がり軸受が短寿命で焼きつくという現象にいたる。
【０００６】
この反応を抑制しＰＦＰＥ油本来の耐熱性や潤滑性を活用することにより、より長寿命を得ることが要求されている。その対応として、シリカ配合（皮膜形成）によるフッ素グリースの耐焼付き性、耐摩耗性の改良（特許文献１参照）、有機アンチモンまたは有機モリブデン配合による転がり疲労特性の改良（特許文献２参照）、ビスマス化合物の配合による転がり疲労特性の改良（特許文献３参照）、フッ素有機リン化合物の配合によるフッ素グリースの耐摩耗性、防錆性の改良（特許文献４参照）、二硫化モリブデン、合成マイカ等の層状鉱物粉末、金属石けん、金属酸化物等の金属塩、ダイヤモンド粉末、グラファイト等の炭素化合物、およびメラミンシアヌレート、アミノ酸化合物等の配合によるフッ素グリースの塗れ性の改良（特許文献５参照）、変性ウンデカン混合物、変性ブタン、Ｃｕフタロシアニン、Ｃａスルフォネート等の配合によるフッ素グリースの劣化防止（特許文献６参照）等が知られている。
しかし、これらはいずれもフッ素と鋼との反応に着目してなされたものではなく、高温特性に優れるものの金属への侵食性を有するフッ素系グリースの性質を根本的に改良するにはいたっていない。
【特許文献１】特開２００５−９７５１３号公報
【特許文献２】特開２０００−３０３０８８号公報
【特許文献３】特開２００５−４２１０２号公報
【特許文献４】特開２００３−２７０７９号公報
【特許文献５】特開２００４−１８８６０７号公報
【特許文献６】特開平８−１４３８８３号公報
【発明の開示】
【発明が解決しようとする課題】
【０００７】
本発明は、このような問題に対処するためになされたもので、高温耐久性に優れ、かつ、フッ素と鋼との反応を抑制しＰＦＰＥ油本来の耐熱性や潤滑性を活用した長寿命の転がり軸受を提供することを目的とする。
【課題を解決するための手段】
【０００８】
本発明の転がり軸受は、内輪および外輪と、この内輪および外輪間に介在する複数の転動体と、該転動体を保持する保持器とを備え、この転動体の周囲にＰＦＰＥ油を基油とし、フッ素樹脂粉末を増ちょう剤とするフッ素系潤滑グリースが封入され、上記保持器が樹脂で形成されることを特徴とする。
【０００９】
また、上記樹脂がポリアミド樹脂、ポリエーテルエーテルケトン（以下、ＰＥＥＫと記す）樹脂、ポリフェニレンサルファイド（以下、ＰＰＳと記す）樹脂、芳香族ポリイミド（以下、ＰＩと記す）系樹脂、フェノール樹脂、およびＰＰＳ樹脂とポリアミドイミド（以下、ＰＡＩと記す）樹脂との混合樹脂から選ばれた少なくとも１つの樹脂であることを特徴とする。
【発明の効果】
【００１０】
本発明の転がり軸受は、転動体の周囲にフッ素系潤滑グリースが封入されてなるので、高温耐久性に優れ、さらに転動体を保持する保持器が樹脂で形成されるので、転動体と保持器表面におけるフッ素と鋼との反応が抑制され、ＰＦＰＥ油本来の耐熱性や潤滑性を活用することにより長寿命となる。
この結果、自動車電装補機、事務用機器等に用いられる転がり軸受として好適に利用できる。また、真空中など、グリース封入量が比較的少なく、境界潤滑条件で使用される転がり軸受としても好適に利用できる。
【発明を実施するための最良の形態】
【００１１】
転がり軸受においてフッ素系潤滑グリースを用いる場合、転動体と保持器との摩擦摩耗面または摩耗により露出した金属新生面において、基油中のフッ素が鋼（鉄）と反応して基油が分解するとともに鋼の摩耗が生じ寿命が短くなると考えられている。特に摩擦面間接触が起こる境界潤滑条件下ではこの傾向が顕著である。本願発明はこのような点に着目し、ＰＦＰＥ油を基油、フッ素樹脂粉末を増ちょう剤とするフッ素系潤滑グリースを用いた転がり軸受において、保持器を樹脂で形成し、フッ素と鋼との接触および反応を防止することで長寿命化を図るものである。
【００１２】
本発明の転がり軸受は、転動体を保持する保持器が樹脂で形成される。この保持器を構成する合成樹脂としては、耐油性を有し、機械的強度が強く、耐摩耗性に優れた材質であれば、特に限定されない。そのような例としては低密度ポリエチレン、高密度ポリエチレン、超高分子量ポリエチレンなどのポリエチレン樹脂、変性ポリエチレン樹脂、水架橋ポリオレフィン樹脂、ポリアミド樹脂、芳香族ポリアミド樹脂、ポリスチレン樹脂、ポリプロピレン樹脂、シリコーン樹脂、ウレタン樹脂、ポリテトラフルオロエチレン樹脂、クロロトリフルオロエチレン樹脂、テトラフルオロエチレン・ヘキサフルオロプロピレン共重合体樹脂、テトラフルオロエチレン・パーフルオロアルキルビニルエーテル共重合体樹脂、フッ化ビニリデン樹脂、エチレン・テトラフルオロエチレン共重合体樹脂、ポリアセタール樹脂、ポリエチレンテレフタラート樹脂、ポリブチレンテレフタラート樹脂、ポリフェニレンエーテル樹脂、ポリカーボネート樹脂、脂肪族ポリケトン樹脂、ポリビニルピロリドン樹脂、ポリオキサゾリン樹脂、ＰＰＳ樹脂、ポリエーテルサルフォン樹脂、ポリエーテルイミド樹脂、ＰＡＩ樹脂、ＰＥＥＫ樹脂、熱可塑性ＰＩ樹脂、熱硬化性ＰＩ樹脂、エポキシ樹脂、フェノール樹脂、不飽和ポリエステル樹脂、ビニルエステル樹脂などを例示できる。また、上記合成樹脂から選ばれた２種以上の材料の混合物、すなわちポリマーアロイなどを例示できる。
これらの合成樹脂には、必要に応じて、繊維状や粒子状の各種充填材を配合することができる。繊維状充填材としてはガラス繊維や炭素繊維が好ましい。特に、強度や耐摩耗性を重視する場合には炭素繊維が好ましい。
本発明において、特に好ましい合成樹脂はポリアミド樹脂、ＰＥＥＫ樹脂、ＰＰＳ樹脂、ＰＰＳ樹脂とＰＡＩ樹脂との混合樹脂、ＰＩ系樹脂、フェノール樹脂であり、特に高温で使用する場合には耐熱性に優れるＰＩ樹脂、ＰＥＥＫ樹脂、ＰＰＳ樹脂とＰＡＩ樹脂との混合樹脂が好ましい。
【００１３】
ポリアミド樹脂は分子構造中にアミド基を含む線状ポリマーの総称であり、エンジニアリングプラスチックの代表的な樹脂である。ポリアミド樹脂としては、ポリヘキサメチレンアジパミド（６、６−ナイロン）、ポリカプロラクタム（６−ナイロン）などの脂肪族系ポリアミド樹脂、ポリメタフェニレンイソフタラミド、ポリパラフェニレンテレフタラミド、ポリメタキシレンアジパミド（ナイロンＭＸＤ−６）、１，９−ノナンジアミンとテレフタル酸との縮重合体（９Ｔナイロン）などの芳香族ポリアミド樹脂が挙げられ、これらは単独でまた混合物として使用できる。
【００１４】
ＰＥＥＫ樹脂は、ベンゼン環がパラの位置で、リジッドなカルボニル基と、フレキシブルなエーテル結合によって連結されたポリマー構造を持つ結晶性の芳香族系熱可塑性樹脂であり、優れた耐熱性、耐衝撃性、耐摩耗・摺動特性等を有するエンジニアリングプラスチックである。その構造を化１に示す。市販品としては、ＰＥＥＫ１５０Ｐ（ビクトレックス  （ＶＩＣＴＲＥＸ）社、商品名）が挙げられる。
【化１】
0004732992.tif 000002
【００１５】
ＰＰＳ樹脂は、ベンゼン環がパラの位置で、硫黄結合によって連結された化２に示すポリマー構造を持つ結晶性の熱可塑性樹脂である。ＰＰＳ樹脂の市販品としては、Ｔ４ＡＧ（トープレン社、商品名）、Ｂ１６０（東ソー社、商品名）、ＫＰＳ  Ｗ２１４（呉羽化学工業社、商品名）等が挙げられる。
【化２】
0004732992.tif 000003
【００１６】
この発明に用いるＰＡＩ樹脂は、下記の化３の式で示されるものであり、Ｒ1は少なくとも１つのベンゼン環を含む芳香族基であり、そのうちの２価は２個のカルボニル基がＲ1のベンゼン環内の隣接する炭素原子に結合しているものである。そして、この発明に用いるＰＡＩは、このような構造と共に他のアミド結合を含有する化合物との共重合体であってもよい。
【化３】
0004732992.tif 000004
（式中、Ｒ1は少なくとも１つのベンゼン環を含む３価の芳香族基、Ｒ2は２価の有機基、Ｒ3は水素、メチル基またはフェニル基を表わす。）
なお、化３式中の好ましいＲ1を例示すると、下記の化４に示す通りである。
【化４】
0004732992.tif 000005
【００１７】
また、化３式中の好ましいＲ2を例示すると、−（ＣＨ2）m−で表され、ｍが４〜１２の整数の飽和脂肪族炭化水素基、および下記の化５に示すものがある。
【化５】
0004732992.tif 000006
（化５に示した基の一般式中、Ｙは１〜３の整数、Ｘ4は１〜６個の炭素原子を有する脂肪族炭化水素基もしくは芳香族基である。）
【００１８】
また、これらのＰＡＩ樹脂に対して、以下の構造を有する単位を共重合させることは、ＰＰＳ樹脂との相溶性を向上させ、またさらに溶融流動性を向上させる点でより好ましい。
【化６】
0004732992.tif 000007
【化７】
0004732992.tif 000008
化６および化７に示す式中のＲ4は化３に示す式中のＲ2と同じである。
化６の式中のＡｒは、２価の芳香族基であり、その具体例としては、次の化８に示すものが挙げられる。
【化８】
0004732992.tif 000009
【００１９】
化７の式中に示されるＲ5は、２価の脂肪族基であり、その具体例としては、−（ＣＨ2）m−が挙げられる。より好ましい−（ＣＨ2）m−は、ｍ＝２〜１２のものであり、特に好ましいものはｍ＝４〜１２である。
【００２０】
化３で示される構造および化６で示される構造からなる共重合体は、化３および化６の各構造の合計１００モル％に対し、好ましくは化３が１０〜７０モル％、化６が９０〜３０モル％からなる組成のものが好ましい。
また、化３で示される構造および化７で示される構造からなる共重合体は、化３および化７の各構造の合計１００モル％に対し、好ましくは化３が１０〜５０モル％、化７が９０〜５０モル％からなる組成のものが好ましい。
化３、化６および化７の構造からなる共重合体は、化３が１０〜７０モル％、化６が１〜８９モル％、化７が１〜７０モル％からなる組成のものが好ましい。そして、以上のような共重合体における各構造の配列としては、ランダム、ブロックまたは交互のいずれであってもよい。
このようなＰＡＩ樹脂の製造方法は、米国特許第３６２５９１１号、特公昭５０−３３１２０号公報などの特許公報類に開示されているように周知であるが、例えば下記の化９で表わされるような芳香族トリカルボン酸無水物またはその誘導体と、Ｈ2Ｎ−Ｒ2−ＮＨ2、ＯＣＮ−Ｒ2−ＮＣＯ、（式中、Ｒ2は、上記した化３で説明したものに同じ。）で表わされる有機ジアミンまたはその誘導体とを、ジメチルアセトアミド、ジメチルホルムアミドまたはＮ−メチルピロリドンなどの極性有機溶媒の中で、所定温度で所要時間反応させてポリアミド酸等を生成させ、これを加熱その他の方法でイミド化状態に転化する。
【００２１】
【化９】
0004732992.tif 000010
【００２２】
この方法で製造されるＰＡＩ樹脂としては、下記の化１０の式で示されるものがあり、その市販品として米国アモコ社製のトーロン（登録商標）が挙げられる。
【化１０】
0004732992.tif 000011
上記の方法により得られるＰＡＩ樹脂は、溶融流動性が劣るので、より流動性の良いＰＡＩ樹脂を得るためには、芳香族トリカルボン酸無水物およびジイソシアネートから製造する方法を採用することが好ましい。また、重合の際において、特開平６−３２２０６０号公報に示されるようなアミド化とイミド化を段階的に進ませるような条件下で反応させることがより好ましい。
また、ＰＡＩ樹脂とＰＰＳ樹脂の相溶性を改良する目的でポリアミドイミドの前駆体を用いたり、第３成分としてイソシアネート化合物を添加することもできる。
ＰＡＩ樹脂はＰＰＳ樹脂と組み合わせて用いられるが、その配合割合は５〜６５容量％である。ＰＡＩ樹脂の配合量が、５容量％未満では、高温時の耐クリープ性の改善を充分に行なえないからであり、６５容量％をこえて多量に配合すると、他の成分であるＰＰＳ樹脂の絶縁性や成形容易性が充分に生かされ難くなり、溶融状態で流動性が低下し、射出成形が困難になる。また、射出成形時の無理抜き（アンダーカット）、軸受への組み込み性を考慮すると、組み合わせるＰＰＳ樹脂はセミ架橋（セミリニア）型や直鎖（リニア）型のものが好ましい。
【００２３】
ＰＩ系樹脂は、例えば芳香族ジアミンと芳香族テトラカルボン酸二水物から合成される高耐熱性エンジニアリングプラスチックの代表的な樹脂であり、高剛性、寸法安定性に優れる。その構造を化１１に示す。市販品としてはオーラム（ＡＵＲＵＭ）（三井化学社、商品名）、ベスペル（デュポン社、商品名）、ユーピレックス（宇部興産社、商品名）などを挙げることができる。
【化１１】
0004732992.tif 000012
【００２４】
フェノール樹脂はフェノールとホルムアルデヒドとを反応させて得られる耐熱耐久性、電気絶縁性、耐油・耐酸性に優れる熱硬化性樹脂である。その構造を化１２に示す。市販品としてはスミライトレジン（住友ベークライト社、商品名）などを挙げることができる。これらは、綿職布との積層体として用いることができる。
【化１２】
0004732992.tif 000013
【００２５】
本発明に使用できるフッ素系潤滑グリースは、ＰＦＰＥ油を基油としフッ素樹脂粉末を増ちょう剤とする。
ＰＦＰＥ油は、脂肪族炭化水素ポリエーテルの水素原子をフッ素原子で置換した化合物であれば使用できる。そのようなＰＦＰＥ油を例示すれば、以下の化１３および化１４で示される側鎖を有するＰＦＰＥ油と、化１５から化１７で示される直鎖状のＰＦＰＥ油とがある。これらは単独でもまた混合しても使用できる。ｎ、ｍは整数である。
化１３の市販品としてはフォンブリンＹ（モンテジソン社商品名）を、化１４の市販品としてはクライトックス（デュポン社商品名）やバリエルタＪオイル（クリューバー社商品名）を、化１５の市販品としてはフォンブリンＺ（モンテジソン社商品名）を、化１６の市販品としてはフォンブリンＭ（モンテジソン社商品名）を、化１７の市販品としてはデムナム（ダイキン社商品名）等をそれぞれ例示できる。
【００２６】
【化１３】
0004732992.tif 000014
【化１４】
0004732992.tif 000015
【化１５】
0004732992.tif 000016
【化１６】
0004732992.tif 000017
【化１７】
0004732992.tif 000018
【００２７】
増ちょう剤であるフッ素樹脂粉末は上記ＰＦＰＥ油と親和性が高く、高温安定性、耐薬品性を有する粉末が使用できる。
フッ素樹脂を例示すれば、ポリテトラフルオロエチレン（ＰＴＦＥ）樹脂、テトラフルオロエチレン−パーフルオロアルキルビニルエーテル共重合体（ＰＦＡ）樹脂、テトラフルオロエチレン−ヘキサフルオロプロピレン共重合体（ＦＥＰ）樹脂などのパーフルオロ系フッ素樹脂が好ましく、特にポリテトラフルオロエチレン（ＰＴＦＥ）樹脂が高温安定性、耐薬品性が優れているため好ましい。
【００２８】
本発明に用いるフッ素系潤滑グリースは、潤滑グリース全体量に対して、ＰＦＰＥ油を 70 重量％〜90 重量％、フッ素樹脂粉末を 10 重量％〜30 重量％配合することが好ましい。この範囲の配合とすることにより、転がり軸受封入グリースとして洩れが少なく、長時間トルクを下げられる好ましいちょう度に調整できる。
【００２９】
本発明の転がり軸受のシールに関しては、鉄板シールドのほか、用途によって接触または非接触のゴムシールを用いることができる。本軸受は高温使用を目的としているため、ゴムにはフッ素ゴムを用いることが好ましい。
【００３０】
本発明に用いるフッ素系潤滑グリースには、必要に応じて公知の添加剤を含有させることができる。この添加剤として、例えば、アミン系、フェノール系、イオウ系、ジチオりん酸亜鉛などの酸化防止剤、塩素系、イオウ系、りん系、ジチオりん酸亜鉛、有機モリブデンなどの極圧剤、ベンゾトリアゾールなどの金属不活性剤、ポリメタクリレート、ポリイソブチレン、ポリスチレンなどの粘度指数向上剤、摩耗抑制剤、清浄分散剤などが挙げられる。また、これらの添加剤は単独または2 種類以上組み合わせて添加できる。
【００３１】
また、本発明のグリースにはフッ素系グリースを必須成分として、これにウレア系グリースを混合して用いることもできる。
【００３２】
本発明に係る転がり軸受の一例を図１に示す。図１は深溝玉軸受の断面図である。
転がり軸受１は、外周面に内輪転走面２ａを有する内輪２と内周面に外輪転走面３ａを有する外輪３とが同心に配置され、内輪転走面２ａと外輪転走面３ａとの間に複数個の転動体４が配置される。この複数個の転動体４を保持する保持器５および外輪３等に固定されるシール部材６とにより構成される。このうち保持器５が樹脂で形成される。保持器５は樹脂で形成されることによってフッ素と接触しても反応することがない。
【００３３】
なお、本軸受は深溝玉軸受、アンギュラ玉軸受、スラスト玉軸受、ころ軸受、針状ころ軸受（ラジアル、スラスト）、円すいころ軸受など、形式を問わない。また、樹脂保持器の製造方法も機械加工によるもの、射出成形によるものなど様々なものを採用できるが、生産性の良い射出成形を採用することが好ましい。保持器の形状は、玉軸受であれば最も一般的な冠型、またはもみ抜き型を、ころ軸受であればかご型、くし型、円すいころ軸受であればかご型などを用いることができる。
【実施例】
【００３４】
＜グリース１の作製＞
グリース全体に対して、ＰＦＰＥ油（デュポン社製商品名、クライトックスＧＰＬ１０５、40℃の動粘度 160 mm2/sec） 67 重量％に、フッ素樹脂粉末（デュポン社製商品名、バイダックス） 33 重量％を加え撹拌した後、ロールミルに通し、増ちょう剤にフッ素樹脂粉末、基油にＰＦＰＥ油を用いたグリースである半固形状のグリース１を得た。なお、このグリース１のちょう度は 280 であった。
【００３５】
＜グリース２の作製＞
グリース全体に対して、ＰＦＰＥ油（ソルベイ社製商品名、フォンブリンＭ３０、40℃の動粘度 159 mm2/sec） 67 重量％に、フッ素樹脂粉末（デュポン社製商品名、バイダックス） 33 重量％を加え撹拌した後、ロールミルに通し、増ちょう剤にフッ素樹脂粉末、基油にＰＦＰＥ油を用いたグリースである半固形状のグリース２を得た。なお、このグリース２のちょう度は 280 であった。
【００３６】
参考例１および参考例３
表１に示す軸受構成およびグリースを用いて６２０４軸受で試験用転がり軸受を作製した。炭素繊維を 30 重量％含有したＰＥＥＫ樹脂（ビクトレックス社製：ＰＥＥＫ４５０ＣＡ３０）を射出成形した冠型保持器を使用した。内外輪、および転動体の材質はＳＵＪ２を用いた。シールは鉄板シールドである。
【００３７】
石油ベンジンで洗浄した軸受６２０４ＺＺに全空間容積の 38 体積％となるようにグリースを封入して転がり軸受を作製した。得られた転がり軸受を高温耐久試験にて評価した。
高温耐久試験は、ラジアル荷重 67 N 、スラスト荷重 67 N 、回転数 10000 rpm 、雰囲気温度 200℃にて軸受を回転させ、過負荷によりモータが停止するまでの時間を測定した。結果を表１に示す。
【００３８】
参考例２
樹脂保持器材料にポリイミド樹脂（三井化学社製：オーラム）を用いた以外は、参考例１と同様とし、高温耐久試験を行なった。結果を表１に示す。
【００３９】
実施例１
無水トリメリット酸５０モル％、２，４−トリレンジイソシアネート５０モル％を原料にして、脱ＣＯ2させる条件で、Ｎ−メチルピロリドン中で重合されたＰＡＩ樹脂  ３０重量部に対し、ＰＰＳ樹脂（大日本インキ化学工業社製：リニア型ＰＰＳ樹脂  ＬＲ−０３）を４５重量部、ガラス繊維２５重量部を配合したＰＡＩ樹脂とＰＰＳ樹脂からなる樹脂混合物を用いた以外は、参考例１と同様とし、高温耐久試験を行なった。結果を表１に示す。
【００４０】
比較例１および比較例２
表１に示す軸受構成およびグリースを用いて６２０４軸受で試験用転がり軸受を作製した。参考例と同様の高温耐久試験を実施した。結果を表１に示す。
【００４１】
【表１】
0004732992.tif 000019
表１に示すように、実施例１の樹脂製保持器を用いた転がり軸受は、各比較例よりも高温耐久試験に優れた。
【産業上の利用可能性】
【００４２】
本発明の転がり軸受は、フッ素と樹脂製保持器とが反応せず、ＰＦＰＥ油本来の耐熱性や潤滑性を活用して長寿命であるので、自動車電装補機、事務用機器等に用いられる転がり軸受として好適に利用できる。また、真空中など、グリース封入量が比較的少なく、境界潤滑条件で使用される転がり軸受にも好適に利用できる。
【図面の簡単な説明】
【００４３】
【図１】深溝玉軸受の断面図である。
【符号の説明】
【００４４】
１  転がり軸受
２  内輪
３  外輪
４  転動体
５  保持器
６  シール部材
７  フッ素系潤滑グリース
【図１】
0004732992.tif 000021